(57)【要約】ランプは、封止用ガラス（１２）によりスリーブ（９）に気密に封止されたランプ容器（１）を有する。封止用ガラス（１２）は、酸化物に基づいた重量％で計算して、３３〜７０％のSiＯ2 と、１０〜３５％のAl2 Ｏ3 と、０〜１０％のＢ2 Ｏ3 と、３３〜７０％のSiＯ2 ＋Ｂ2 Ｏ3 と、１０〜３５％のAl2 Ｏ3 ＋Ｂ2 Ｏ3 と、０〜１０％のＰ2 Ｏ5 と、赤外線吸収材料としての１０〜４０％の酸化銅とを有する。この封止用ガラス（１２）は、当該封止用ガラス（１２）の焼きなまし点及び軟化点や、当該封止用ガラスを失透化する傾向をなくすことに関し、ランプ特性を改善する好ましい特性を有する。このランプによれば、ガラス体（１、９）間の気密封止部が失透化及び劣化したり、ランプが早期に使用不能になったりするおそれが回避される。
2005501389.tif 000002
【特許請求の範囲】
【請求項１】
第１ガラス体と、第２ガラス体とを有するランプであって、前記第２ガラス体は、赤外線吸収材料を有する封止用ガラスにより第１ガラス体に気密に封止されているランプにおいて、
前記封止用ガラスが酸化物に基づいた重量％で計算して、３３〜７０％のSiＯ2 と、１０〜３５％のAl2 Ｏ3 と、１０〜４０％の酸化銅と、０〜１０％のＢ2 Ｏ3 と、３３〜７０％のSiＯ2 ＋Ｂ2 Ｏ3 と、１０〜３５％のAl2 Ｏ3 ＋Ｂ2 Ｏ3 と、０〜１０％のＰ2 Ｏ5 とを有していることを特徴とするランプ。
【請求項２】
請求項１に記載のランプにおいて、前記封止用ガラスが９００℃よりも低い軟化点を有していることを特徴とするランプ。
【請求項３】
請求項１又は２に記載のランプにおいて、前記封止用ガラスが酸化物に基づいた重量％で計算して、４３〜５０％のSiＯ2 と、１７〜２３％のAl2 Ｏ3 と、２９〜３２％の酸化銅と、１〜４％のＢ2 Ｏ3 とを有していることを特徴とするランプ。
【請求項４】
請求項１〜３のいずれか一項に記載のランプにおいて、前記酸化銅が本質的に完全に亜酸化状態にあることを特徴とするランプ。
【発明の詳細な説明】
【技術分野】
【０００１】
本発明は、第１ガラス体と、第２ガラス体とを有するランプであって、前記第２ガラス体は、赤外線吸収材料を有する封止用ガラスにより第１ガラス体に気密に封止されているランプに関するものである。
【０００２】
このようなランプは、米国特許第 4,328,022号明細書に開示されており、既知である。これらのガラス体により囲まれている凹面空間をハーメチック封止し、従って、この空間内に配置されたランプ容器のランプ部分の酸化を防止するためには、反射体（リフレクタ）とレンズとの間を気密封止することが種々のランプにおいて必要となる。或いはまた、例えば、ランプ容器の破裂の影響に対しランプをより安全にするために、ランプ容器とスリーブ（套管）との間を（気密）封止することができる。封止用ガラスを用いた封止方法は、ガラス体を連結する比較的容易な周知の方法であり、これにより、一般に充分に高い温度に耐えうる封止をもたらす。気密封止を得る他の方法は、例えば、気密封止を得るのが困難であるという問題を伴う金属緊締リングを用いる方法と、高温度に耐えるのが不充分であるという問題を伴う接着剤を用いる封止方法とである。既知のランプでは、封止用ガラスとコージライトとの赤外線吸収封止用の混合物を用いて、硬質ガラスを、すなわち、反射体とレンズとを気密に連結している。硬質ガラス体は一般に、３０〜５０・１０-7／℃の熱膨張係数（ＣＴＥ）を有する。封止用ガラスは、本質的に、６０〜７０重量％のZnＯと、１０〜１６重量％のSiＯ2 と、１９〜２５重量％のＢ2 Ｏ3 と、その残りの赤外線吸収材料、すなわち、酸化銅とより成り、約３８・１０-7／℃のＣＴＥを有する。この特性は、封止用ガラスのＣＴＥが石英ガラスのＣＴＥ、すなわち、５〜１５・１０-7／℃の範囲のＣＴＥと適合しないが、硬質ガラスより成る本体と石英ガラスより成る本体とを連結するのを企図するような封止ガラスをもたらすものである。格別な特徴は、ガラス体を封止する封止用混合物を軟化させるのに、集束させた赤外線による加熱を用いることである。従って、封止用混合物の層により分離されたガラス部品のアセンブリは、１つ以上の集束赤外線放射源に曝すことにより加熱される。既知のランプでは、ガラス体の壁部を通して、フリット層として存在する堆積された封止用混合物上に赤外線放射を指向させ、この赤外線放射の焦点又は線焦点をフリット層とガラス体との界面に位置させることにより封止を達成している。赤外線放射は、封止用ガラスの赤外線吸収化合物、すなわち、酸化鉄又は酸化銅によりフリット層中で吸収される。これにより混合物の封止用ガラス部分を熱くして軟化させ、この混合物を所望の幾何学的形状の封止層となるように流す。この際、アセンブリの他の部分、特にフィラメント又は反射膜のような熱感応性のあらゆる素子の不適切な加熱が回避される。しかし、既知の赤外線吸収封止ガラスは限界効用を呈することを確かめた。これらは剛固なガラス質の封止部を形成するが、既知のガラスには、封止処理中に又はランプの点灯中に、又はその双方でこのガラスが比較的容易に結晶化し、ガラス体間の封止部を劣化させるという欠点がある。このような劣化は封止部をガス透過性とするおそれがある、すなわち、封止部はもはや気密とならなくなるか、又は後に消失して、レンズが反射体から外れランプが早期に使用不能となるおそれがある。
【０００３】
本発明の目的は、上述した欠点を回避した頭書に記載した種類のランプを提供することにある。この目的のために、本発明のランプは、酸化物に基づいた重量％で計算して、３３〜７０％のSiＯ2 と、１０〜３５％のAl2 Ｏ3 と、１０〜４０％のCu2 Ｏと、０〜１０％のＢ2 Ｏ3 と、３３〜７０％のSiＯ2 ＋Ｂ2 Ｏ3 と、１０〜３５％のAl2 Ｏ3 ＋Ｂ2 Ｏ3 と、０〜１０％のＰ2 Ｏ5 とを封止用ガラスが有していることを特徴とする。この封止用ガラスのＣＴＥは２５〜５００℃の温度範囲に亙って２０・１０-7／℃よりも低く、このＣＴＥは石英ガラス、すなわち、約５〜１５・１０-7／℃のＣＴＥを有するガラスのＣＥＴの範囲内にあり、且つガラスセラミック、すなわち、約‐５〜１５・１０-7／℃のＣＴＥを有するガラスセラミックのＣＴＥの範囲内にある。従って、このような封止用ガラスは石英ガラス体とガラスセラミック体とを封止するのに適しており、これらはそれぞれ組成領域内でAl2 Ｏ3 又はSiＯ2 に代えてＢ2 Ｏ3 又はＰ2 Ｏ5 を用いることができる。この置換は、約１０重量％までの量とすることができる。好ましくは、この置換を１〜４重量％とする。このような置換は、封止用ガラスの焼きなまし点及び軟化点を低くするという点で、封止用ガラスの特性に、従って、ランプの特性に有利な効果を与える。このことによって、封止用ガラスを失透化する傾向をもなくす。従って、ランプのガラス（ガラスセラミック）体間の気密封止部の失透化及び劣化のおそれや、ランプの早期の使用不能化が回避される。更に、本発明の封止用ガラスは９００℃よりも低い軟化点を呈する。好ましい封止用ガラス、すなわち、（酸化物に基づいた重量％で計算して）４３〜５０％のSiＯ2 と、１７〜２３％のAl2 Ｏ3 と、２９〜３２％の酸化銅と、１〜４％のＢ2 Ｏ3 とを有する封止用ガラスは８００℃程度で、８５０℃を越えない軟化点を有する。従って、制御が容易な比較的低い封止温度を用いることができる。以下の表１は、数種類の封止用ガラスの組成及び特性を示す。
【表１】
2005501389.tif 000003
【０００４】
小型プロジェクションランプにおける光源、すなわち、フィラメント又は放電路は、光指向手段、例えば、反射体又はレンズに対し正確に規定された位置にあることが重要である。この正確に規定された位置を光源に与えるために、しばしば、ランプのスリーブとソケットとの双方に基準点が与えられている。従って、小型石英ガラスランプの場合、封止温度を比較的低くすることが特に重要である。その理由は、石英ガラスが変形するおそれが比較的低い温度では減少するためである。従って、光源の光路が光指向手段に対し不正確な位置になるおそれが減少する。
【０００５】
他の例のランプでは、封止用ガラスが、本質的に完全に亜酸化状態とした酸化銅を有するようにする。封止用ガラスが有する酸化銅を亜酸化状態にするとは、銅の酸化状態が低くなること、すなわち、Cu+ 状態を意味する。前記の表１は数例の封止用ガラスを示している。この表１に示すように、酸化銅を亜酸化状態にした封止用ガラスは、広い温度範囲に亙って比較的低い熱膨張係数を有する。このような封止用ガラスは一般的に、５〜１０・１０-7／℃のＣＴＥを有する。このようなガラスは、特に石英ガラス、すなわち、少なくとも９５重量％のSiＯ2 を含有するガラスを封止するのに適している。
【０００６】
特開平７−８５８４６号公報には、ＣＴＥが約６・１０-7／℃である赤外線吸収封止用ガラスが開示されている。この封止用ガラスには、ランプの点灯後に冷却されると、比較的容易に結晶化するという欠点がある。
【０００７】
本発明によるランプの側面図を示す添付図面を用いて本発明を更に説明する。
この図面において、高圧水銀放電ランプは、第１ガラス体として石英ガラスより成るランプ容器１を有する。このランプ容器１は、壁部２により囲まれた放電空間３を有するとともに、互いに反対側に位置する封止部４により気密に封止されている。放電空間３内には、電気素子、図面では放電路８を規定する一対の電極６が配置されている。この一対の電極６は、封止部４内に埋込まれた金属箔７を経て外部電流導体５に接続されている。ランプ容器１は、第２ガラス体、すなわち、スリーブ９により包囲されており、このスリーブは封止用ガラス１２によりランプ容器１上に気密に封着されている。放電路８はスリーブ９に対し正確に位置決めする。スリーブ９上には、このスリーブをランプソケット（図示せず）に対し正確に位置決めするための基準手段１０が設けられている。ランプ容器１及びスリーブ９は市販されている代表的なガラス体であり、例えば、それぞれ、SiＯ2 の含有量が９９．９重量％の石英ガラス及びＵＶ吸収石英ガラス、例えば、フィリプス社製のＵＶ吸収ガラス＃５２１から形成され、ＵＶ吸収石英ガラスは本質的に、酸化物に基づいた重量％で９９．２％のSiＯ2 と、０．０４％のTiＯ2 と、０．１７％のAl2 Ｏ3 と、０．５７％のCeＯ2 とから成り、約６・１０-7／℃の熱膨張係数（２５〜３００℃）を有する。ランプ容器１とスリーブ９との間には、これらのガラス体１及び９を赤外線加熱により気密に封止する封止用ガラス１２が存在する。この封止用ガラス１２のガラス組成は本質的に、酸化物に基づいた重量％で３９．６％のSiＯ2 と、２．９％のＢ2 Ｏ3 と、１７．６％のAl2 Ｏ3 と、３９．９％のCu2 Ｏとを有している。この封止用ガラス１２は、約１１．２・１０-7／℃の熱膨張係数（２５〜５００℃）及び約７８５℃の軟化点を有する。
【図面の簡単な説明】
【０００８】
【図１】図面は、本発明によるランプの側面図を示す。
【国際公開パンフレット】
2005501389.tif 000004
2005501389.tif 000005
2005501389.tif 000006
2005501389.tif 000007
2005501389.tif 000008
2005501389.tif 000009
2005501389.tif 000010
【国際調査報告】
2005501389.tif 000011
2005501389.tif 000012
2005501389.tif 000013